КОМПОЗИЦИЯ ДЛЯ ЖАРОСТОЙКОГО ПОРОШКОВОГО ПОКРЫТИЯ, СПОСОБ ЕЕ ПОЛУЧЕНИЯ И ЕЕ ПРИМЕНЕНИЕ

1. Композиция для порошкового покрытия, которая содержит по меньшей мере две силиконовые смолы, имеющие разные температуры стеклования и/или разные вязкости расплава, усиливающий наполнитель и необязательные добавки, причем композиция дополнительно включает бифункциональную смолу и содержащий слюду наполнитель.
2. Композиция для порошкового покрытия по п. 1, в которой указанные, по меньшей мере две, силиконовые смолы состоят из первой силиконовой смолы и второй силиконовой смолы, которые присутствуют в весовом отношении от 2:1 до 1:2, и содержатся в суммарном количестве больше 60 вес.% и меньше 100 вес.% от веса смоляного компонента.
g
g
3. Композиция для порошкового покрытия по п. 2, в которой первая силиконовая смола имеет T в интервале от 40°C до 50°C, а вторая силиконовая смола имеет T в интервале от 55°C до 80°C.
4. Композиция для порошкового покрытия по п. 1, в которой бифункциональная смола присутствует в количестве 15-25 вес.% от веса смоляного компонента.
5. Композиция для порошкового покрытия по п. 1, в которой бифункциональная смола является акриловой смолой, содержащей гидроксидные и глицидиловые функциональные группы.
6. Композиция для порошкового покрытия по п. 1, в которой композиция дополнительно содержит промотор адгезии, содержащий группы, выбранные из активных этокси-групп, карбоксильных групп, ангидридных групп, гидроксильных групп, галогеновых групп, циано-групп, амидо или сульфонатных групп.
7. Композиция для порошкового покрытия по п. 6, в которой промотор адгезии является полимером с активными этокси-группами.
8. Композиция для порошкового покрытия по п. 6 или 7, в которой промотор адгезии присутствует в количестве от 0,1 до 5,0 вес.% в расчете на полный вес смоляного компонента.
9. Композиция для порошкового покрытия по п. 1, дополнительно содержащая усиливающий наполнитель, имеющий вытянутую форму с отношением одного размера усиливающего наполнителя к другому в диапазоне 15-35.
10. Композиция для порошкового покрытия по п. 9, в котором отношение одного размера усиливающего наполнителя к другому составляет 20-30.
11. Композиция для порошкового покрытия по п. 10, в котором усиливающий наполнитель имеет температуру плавления не ниже 700°C.
12. Композиция для порошкового покрытия по п. 10, в котором усиливающий наполнитель является волокнистым или чешуйчатым материалом, который выбран из группы, состоящей из стекла, металла, минерала, чешуйчатого метасиликата кальция, или их комбинацией.
13. Композиция для порошкового покрытия по п. 1, в котором содержащий слюду наполнитель присутствует в количестве 45-100 вес.% от веса смоляного компонента.
14. Применение композиции для порошкового покрытия по любому из пп. 1-13 для получения покрытия на основе.
15. Основа, покрытая отвержденным слоем композиции по любому из пп. 1-13.